(57)【要約】【課題】  新規なオレフィン重合触媒を提供すること。【解決手段】  式（１）2005298628.tif 000008（式中、ｎは０から３の整数を表し、ＸはＯＲ５又はＮＨＲ６を表し、Ｙは水素原子、Ｒ７Ｃ＝Ｏ又はＲ８ＯＣ＝Ｏを表し、ＺはＣ＝Ｏ又はＣＲ９Ｒ１０を表し、Ｒ１、Ｒ２、Ｒ３、Ｒ４、Ｒ５、Ｒ６、Ｒ７、Ｒ８、Ｒ９及びＲ１０は同一又は相異なり、水素原子、置換されていてもよい炭素数１〜１０のアルキル基、置換されていてもよい炭素数６〜２０のアリール基又は置換されていてもよい炭素数７〜２０のアラルキル基を表す。Ｒ１、Ｒ２、Ｒ３及びＲ４、Ｒ９及びＲ１０において隣接する基は、互いに結合して環を形成していてもよい。但し、ＺがＣＲ９Ｒ１０のときＲ５は水素原子を表すことはない。）で示されるアザシクロアルカン化合物と、周期表第８−１０族の遷移金属を含む２価又は３価の遷移金属化合物とを組合わせてなるオレフィン重合触媒成分。【選択図】  なし【特許請求の範囲】
【請求項１】
式（１）
2005298628.tif 000006
（式中、ｎは０から３の整数を表し、ＸはＯＲ５又はＮＨＲ６を表し、Ｙは水素原子、Ｒ７Ｃ＝Ｏ又はＲ８ＯＣ＝Ｏを表し、ＺはＣ＝Ｏ又はＣＲ９Ｒ１０を表し、Ｒ１、Ｒ２、Ｒ３、Ｒ４、Ｒ５、Ｒ６、Ｒ７、Ｒ８、Ｒ９及びＲ１０は同一又は相異なり、水素原子、置換されていてもよい炭素数１〜１０のアルキル基、置換されていてもよい炭素数６〜２０のアリール基又は置換されていてもよい炭素数７〜２０のアラルキル基を表す。Ｒ１、Ｒ２、Ｒ３及びＲ４、Ｒ９及びＲ１０において隣接する基は、互いに結合して環を形成していてもよい。但し、ＺがＣＲ９Ｒ１０のときＲ５は水素原子を表すことはない。）
で示されるアザシクロアルカン化合物と、
周期表第８−１０族の遷移金属を含む２価又は３価の遷移金属化合物とを組合わせてなることを特徴とするオレフィン重合触媒成分。
【請求項２】
式（１）で示されるアザシクロアルカン化合物におけるＺがＣ＝Ｏである請求項１に記載のオレフィン重合触媒成分。
【請求項３】
式（１）で示されるアザシクロアルカン化合物におけるｎが１である請求項１又は請求項２に記載のオレフィン重合触媒成分。
【請求項４】
式（１）で示されるアザシクロアルカン化合物におけるＲ５及びＲ６が式（２）
2005298628.tif 000007
（式中、Ａはハロゲン原子、ヒドロキシル基、炭素数１〜６のアルコキシ基、炭素数６〜１０のアリールオキシ基、又は炭素数１〜２０の炭化水素基で置換されていてもよいアミノ基を表し、Ｒ１１、Ｒ１２、Ｒ１３及びＲ１４は同一又は相異なり、水素原子、ハロゲン原子、炭素数１〜１０のアルキル基又は炭素数６〜１０のアリール基を表す。隣接するＲ１１、Ｒ１２、Ｒ１３及びＲ１４は互いに結合して環を形成してもよい。）で示されるｏ−置換フェニル基であることを特徴とする請求項１〜３のいずれかに記載のオレフィン重合触媒成分。
【請求項５】
式（２）で示されるｏ−置換フェニル基におけるＡがヒドロキシル基である請求項４に記載のオレフィン重合触媒成分。
【請求項６】
式（１）で示されるアザシクロアルカン化合物と遷移金属化合物とのモル比が、１：０．３〜１：３の範囲であることを特徴とする請求項１〜５のいずれかに記載のオレフィン重合触媒成分。
【請求項７】
遷移金属化合物が２価のニッケル又は３価のコバルト化合物である請求項１〜６のいずれかに記載のオレフィン重合触媒成分。
【請求項８】
遷移金属化合物がアセチルアセトナート型アニオンを有するニッケル又はコバルト化合物である請求項１〜７のいずれかに記載のオレフィン重合触媒成分。
【請求項９】
請求項１〜８のいずれかに記載のオレフィン重合触媒成分に活性化共触媒を組み合わせてなることを特徴とするオレフィン重合触媒。
【請求項１０】
活性化共触媒がアルミニウム化合物である請求項９に記載のオレフィン重合触媒。
【請求項１１】
活性化共触媒が、アルミニウム化合物、及び／又は遷移金属と対になってイオン対を形成する非アルミニウム化合物である請求項９に記載のオレフィン重合触媒。
【請求項１２】
遷移金属と対になってイオン対を形成する非アルミニウム化合物がホウ素化合物である請求項１１に記載のオレフィン重合触媒。
【請求項１３】
請求項９〜１２のいずれかに記載のオレフィン重合触媒を用いてオレフィンを重合させることを特徴とするオレフィン重合体の製造方法。
【発明の詳細な説明】
【技術分野】
【０００１】
本発明は、新規な重合触媒成分、及びこれを用いたオレフィン重合体の製造方法に関する。
【背景技術】
【０００２】
周期律表の第１０族遷移金属化合物を用いた触媒は、オレフィン重合触媒として有用であることが知られており（例えば、非特許文献１参照）、例えば、ジイミンが配位したニッケル、パラジウム化合物を用いた触媒系（例えば、特許文献１参照）、モノイミン、アミン化合物を触媒成分とする触媒系（例えば、特許文献２参照）、ホスフィン化合物を触媒成分とする触媒系が知られている（例えば、特許文献３、４参照）。しかしながら、これら触媒は失活しやすく、大きな発熱を伴うオレフィン重合反応において重合活性面では必ずしも充分なものとは言いがたい。
【特許文献１】ＷＯ９６／２３０１０
【特許文献２】ＷＯ９７／０２２９８
【特許文献３】特開平９−２５５７１３号公報
【特許文献４】特開平１１−１５８２１４号公報
【非特許文献１】Chem. Rev. 2000, 110巻, 1169-1203頁
【発明の開示】
【発明が解決しようとする課題】
【０００３】
このような状況下、第１０族に代表される後周期遷移金属化合物を用いた、優れた活性を有するオレフィン重合用触媒の開発が望まれていた。
【課題を解決するための手段】
【０００４】
本発明者らは、上記課題を解決するために鋭意検討した結果、優れた活性を示す後周期金属触媒を見出し、本発明に至った。
【０００５】
すなわち本発明は、下記式（１）
2005298628.tif 000002
（式中、ｎは０から３の整数を表し、ＸはＯＲ５又はＮＨＲ６を表し、Ｙは水素原子、Ｒ７Ｃ＝Ｏ又はＲ８ＯＣ＝Ｏを表し、ＺはＣ＝Ｏ又はＣＲ９Ｒ１０を表し、Ｒ１、Ｒ２、Ｒ３、Ｒ４、Ｒ５、Ｒ６、Ｒ７、Ｒ８、Ｒ９及びＲ１０は同一又は相異なり、水素原子、置換されていてもよい炭素数１〜１０のアルキル基、置換されていてもよい炭素数６〜２０のアリール基又は置換されていてもよい炭素数７〜２０のアラルキル基を表す。Ｒ１、Ｒ２、Ｒ３及びＲ４、Ｒ９及びＲ１０において隣接する基は、互いに結合して環を形成していてもよい。但し、ＺがＣＲ９Ｒ１０のときＲ５は水素原子を表すことはない。）
で示されるアザシクロアルカン化合物と、
周期表第８−１０族の遷移金属を含む２価又は３価の遷移金属化合物とを組合わせてなることを特徴とするオレフィン重合触媒成分及びこれを用いることを特徴とするオレフィン重合体の製造方法を提供するものである。
【発明の効果】
【０００６】
本発明の優れた活性を有する重合触媒成分によって、オレフィン重合体が有利に得られる。
【発明を実施するための最良の形態】
【０００７】
以下、本発明を説明する。
式（１）で示されるアザシクロアルカン化合物において、Ｒ１、Ｒ２、Ｒ３、Ｒ４、Ｒ５、Ｒ６、Ｒ７、Ｒ８、Ｒ９及びＲ１０における置換されていてもよい炭素原子数１〜１０のアルキル基の具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、ｎ−オクチル基、ｎ−デシル基、及び、これらの基がハロゲン原子、アルコキシ基、アリールオキシ基、炭化水素で置換されたアミノ基もしくは炭化水素で置換されたシリル基で置換された置換基が例示され、その具体例としては、フルオロメチル基、ジフルオロメチル基、トリフルオロメチル基、フルオロエチル基、ジフルオロエチル基、トリフルオロエチル基、テトラフルオロエチル基、ペンタフルオロエチル基、パーフルオロプロピル基、パーフルオロブチル基、パーフルオロペンチル基、パーフルオロヘキシル基、パーフルオロオクチル基、パーフルオロデシル基、トリクロロメチル基、メトキシメチル基、フェノキシメチル基、ジメチルアミノメチル基、トリメチルシリルメチル基などが例示される。
【０００８】
置換されていてもよい炭素原子数１〜１０のアルキル基のうち、メチル基、エチル基、イソプロピル基、 ｔｅｒｔ−ブチル基、アミル基等が好ましいものとして例示され、さらに好ましくはメチル基、ｔｅｒｔ−ブチル基等が挙げられる。
【０００９】
Ｒ１、Ｒ２、Ｒ３、Ｒ４、Ｒ５、Ｒ６、Ｒ７、Ｒ８、Ｒ９及びＲ１０における置換されていてもよい炭素原子数７〜２０のアラルキル基の具体例としては、ベンジル基、ナフチルメチル基、アントラセニルメチル基、ジフェニルメチル基、及び、これらの基が、ハロゲン原子、アルキル基、アルコキシ基、アリールオキシ基、炭化水素で置換されたアミノ基もしくは炭化水素で置換されたシリル基で置換されたものが例示され、置換されていてもよい炭素原子数７〜２０のアラルキル基の具体例としては、例えば、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（フルオロフェニル）メチル基、（ジフルオロフェニル）メチル基、（ペンタフルオロフェニル）メチル基、（クロロフェニル）メチル基、（メトキシフェニル）メチル基、（フェノキシフェニル）メチル基、（ジメチルアミノフェニル）メチル基、（トリメチルシリルフェニル）メチル基などが例示され、置換されていてもよい炭素原子数７〜２０のアラルキル基の特に好ましものとしてはベンジル基が挙げられる。
【００１０】
Ｒ１、Ｒ２、Ｒ３、Ｒ４、Ｒ５、Ｒ６、Ｒ７、Ｒ８、Ｒ９及びＲ１０における置換されていてもよい炭素原子数６〜２０のアリール基の具体例としては、フェニル基、ナフチル基、アントラセニル基等、及び、これらの基が、ハロゲン原子、アルキル基、ヒドロキシ基、アルコキシ基、アリールオキシ基、もしくは炭化水素で置換されていてもよいアミノ基が例示され、その具体例としては、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、 ｎ−ペンチルフェニル基、 ネオペンチルフェニル基、 ｎ−ヘキシルフェニル基、 ｎ−オクチルフェニル基、 ｎ−デシルフェニル基、 ｎ−ドデシルフェニル基、 ｎ−テトラデシルフェニル基、２−フルオロフェニル基、３−フルオロフェニル基、４−フルオロフェニル基、３，５−ジフルオロフェニル基、ペンタフルオロフェニル基、４−クロロフェニル基、２−ヒドロキシフェニル基、２−ヒドロキシ−４−メチル−６−tert−ブチルフェニル基、２−ヒドロキシ−６−tert−ブチルフェニル基、２−ヒドロキシ−４−クロロ−６−tert−ブチルフェニル基、２−ヒドロキシ−４−メトキシ−６−tert−ブチルフェニル基、２−ヒドロキシナフチル基、２−メトキシフェニル基、３−メトキシフェニル基、４−メトキシフェニル基、４−フェノキシフェニル基、４−ジメチルアミノフェニル基、２−アミノフェニル基、２−ジメチルアミノフェニル基などが例示され、置換されていてもよい炭素原子数６〜２０のアリール基の好ましいものとしては、フェニル基、２−ヒドロキシフェニル基、２−アミノフェニル基等が挙げられる。
【００１１】
式（１）で示されるアザシクロアルカン化合物におけるＲ５及びＲ６が、置換されていてもよい炭素数６〜20のアリール基を示す場合、例えば、下記式（２）で示される基が挙げられる。
2005298628.tif 000003
（式中、Ａはハロゲン原子、ヒドロキシル基、炭素数１〜６のアルコキシ基、炭素数６〜１０のアリールオキシ基、又は炭素数１〜２０の炭化水素基で置換されていてもよいアミノ基を表し、Ｒ１１、Ｒ１２、Ｒ１３及びＲ１４は同一又は相異なり、水素原子、ハロゲン原子、炭素数１〜１０のアルキル基又は炭素数６〜１０のアリール基を表す。隣接するＲ１１、Ｒ１２、Ｒ１３及びＲ１４は互いに結合して環を形成してもよい。）で示されるｏ−置換フェニル基。
【００１２】
式（２）で示されるｏ−置換フェニル基のAにおける炭素原子数１〜６のアルコキシ基の具体例としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基などが例示される。炭素原子数１〜６のアルコキシ基の好ましいものとしては、メトキシ基が挙げられる。
【００１３】
Ａにおける炭素原子数６〜１０のアリールオキシ基の具体例としては、フェノキシ基、ナフトキシ基などが例示される。
【００１４】
Ａにおける炭素原子数１〜２０の炭化水素で置換されていてもよいアミノ基とはアミノ基、メチルアミノ基、ｔｅｒｔ−ブチルアミノ基、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、 ｔｅｒｔ −ブチルイソプロピルアミノ基、 ジ−ｎ−ヘキシルアミノ基、ジ−ｎ−オクチルアミノ基、ジ−ｎ−デシルアミノ基、ジフェニルアミノ基等が挙げられ、好ましくはアミノ基、ジメチルアミノ基等が挙げられる。
【００１５】
Ｒ１、Ｒ２、Ｒ３及びＲ４、Ｒ９及びＲ１０、Ｒ１１、Ｒ１２、Ｒ１３及びＲ１４に於いて隣接する基は、互いに結合して環を形成していてもよい。
【００１６】
式（１）で示されるアザシクロアルカン化合物の具体例としては、アジリジンカルボン酸、アジリジンカルボキサミド、Ｎ，Ｎ−ジメチルアジリジンカルボキサミド、Ｎ−フェニルアジリジンカルボキサミド、Ｎ−（２−ヒドロキシフェニル）アジリジンカルボキサミド、Ｎ−（２−メトキシフェニル）アジリジンカルボキサミド、N−（２−アミノフェニル）アジリジンカルボキサミド、Ｎ−（２−ジメチルアミノフェニル）アジリジンカルボキサミド、１−アセチルアジリジンカルボン酸、１−アセチルアジリジンカルボキサミド、１−アセチル−Ｎ，Ｎ−ジメチルアジリジンカルボキサミド、１−アセチル−Ｎ−フェニルアジリジンカルボキサミド、１−アセチル−Ｎ−（２−ヒドロキシフェニル）アジリジンカルボキサミド、１−アセチル−Ｎ−（２−メトキシフェニル）アジリジンカルボキサミド、１−アセチル−N−（２−アミノフェニル）アジリジンカルボキサミド、１−アセチル−Ｎ−（２−ジメチルアミノフェニル）アジリジンカルボキサミド、１−ｔｅｒｔ−ブトキシカルボニルオキシアジリジンカルボン酸、１−ｔｅｒｔ−ブトキシカルボニルオキシアジリジンカルボキサミド、１−ｔｅｒｔ−ブトキシカルボニルオキシ−Ｎ，Ｎ−ジメチルアジリジンカルボキサミド、１−ｔｅｒｔ−ブトキシカルボニルオキシ−Ｎ−フェニルアジリジンカルボキサミド、１−ｔｅｒｔ−ブトキシカルボニルオキシ−Ｎ−（２−ヒドロキシフェニル）アジリジンカルボキサミド、１−ｔｅｒｔ−ブトキシカルボニルオキシ−Ｎ−（２−メトキシフェニル）アジリジンカルボキサミド、１−ｔｅｒｔ−ブトキシカルボニルオキシ−N−（２−アミノフェニル）アジリジンカルボキサミド、１−ｔｅｒｔ−ブトキシカルボニルオキシ−Ｎ−（２−ジメチルアミノフェニル）アジリジンカルボキサミド、
【００１７】
アジリジンメタンアミン、Ｎ，Ｎ−ジメチルアジリジンメタンアミン、Ｎ−フェニルアジリジンメタンアミン、Ｎ−（２−ヒドロキシフェニル）アジリジンメタンアミン、Ｎ−（２−メトキシフェニル）アジリジンメタンアミン、N−（２−アミノフェニル）アジリジンメタンアミン、Ｎ−（２−ジメチルアミノフェニル）アジリジンメタンアミン、１−アセチルアジリジンカルボン酸、１−アセチルアジリジンアルボキサミド、１−アセチル−Ｎ，Ｎ−ジメチルアジリジンメタンアミン、１−アセチル−Ｎ−フェニルアジリジンメタンアミン、１−アセチル−Ｎ−（２−ヒドロキシフェニル）アジリジンメタンアミン、１−アセチル−Ｎ−（２−メトキシフェニル）アジリジンメタンアミン、１−アセチル−N−（２−アミノフェニル）アジリジンメタンアミン、１−アセチル−Ｎ−（２−ジメチルアミノフェニル）アジリジンメタンアミン、１−ｔｅｒｔ−ブトキシカルボニルオキシアジリジンカルボン酸、１−ｔｅｒｔ−ブトキシカルボニルオキシアジリジンカルボキサミド、１−ｔｅｒｔ−ブトキシカルボニルオキシ−Ｎ，Ｎ−ジメチルアジリジンメタンアミン、１−ｔｅｒｔ−ブトキシカルボニルオキシ−Ｎ−フェニルアジリジンメタンアミン、１−ｔｅｒｔ−ブトキシカルボニルオキシ−Ｎ−（２−ヒドロキシフェニル）アジリジンメタンアミン、１−ｔｅｒｔ−ブトキシカルボニルオキシ−Ｎ−（２−メトキシフェニル）アジリジンメタンアミン、１−ｔｅｒｔ−ブトキシカルボニルオキシ−N−（２−アミノフェニル）アジリジンメタンアミン、１−ｔｅｒｔ−ブトキシカルボニルオキシ−Ｎ−（２−ジメチルアミノフェニル）アジリジンメタンアミン
【００１８】
２−アセチジンカルボン酸、２−アセチジンカルボキサミド、Ｎ，Ｎ−ジメチル−２−アセチジンカルボキサミド、Ｎ−フェニル−２−アセチジンカルボキサミド、Ｎ−（２−ヒドロキシフェニル）−２−アセチジンカルボキサミド、Ｎ−（２−メトキシフェニル）−２−アセチジンカルボキサミド、N−（２−アミノフェニル）−２−アセチジンカルボキサミド、Ｎ−（２−ジメチルアミノフェニル）−２−アセチジンカルボキサミド、１−アセチル−２−アセチジンカルボン酸、１−アセチル−２−アセチジンアルボキサミド、１−アセチル−Ｎ，Ｎ−ジメチル−２−アセチジンカルボキサミド、１−アセチル−Ｎ−フェニル−２−アセチジンカルボキサミド、１−アセチル−Ｎ−（２−ヒドロキシフェニル）−２−アセチジンカルボキサミド、１−アセチル−Ｎ−（２−メトキシフェニル）−２−アセチジンカルボキサミド、１−アセチル−N−（２−アミノフェニル）−２−アセチジンカルボキサミド、１−アセチル−Ｎ−（２−ジメチルアミノフェニル）−２−アセチジンカルボキサミド、１−ｔｅｒｔ−ブトキシカルボニルオキシ−２−アセチジンカルボン酸、１−ｔｅｒｔ−ブトキシカルボニルオキシ−２−アセチジンカルボキサミド、１−ｔｅｒｔ−ブトキシカルボニルオキシ−Ｎ，Ｎ−ジメチル−２−アセチジンカルボキサミド、１−ｔｅｒｔ−ブトキシカルボニルオキシ−Ｎ−フェニル−２−アセチジンカルボキサミド、１−ｔｅｒｔ−ブトキシカルボニルオキシ−Ｎ−（２−ヒドロキシフェニル）−２−アセチジンカルボキサミド、１−ｔｅｒｔ−ブトキシカルボニルオキシ−Ｎ−（２−メトキシフェニル）−２−アセチジンカルボキサミド、１−ｔｅｒｔ−ブトキシカルボニルオキシ−N−（２−アミノフェニル）−２−アセチジンカルボキサミド、１−ｔｅｒｔ−ブトキシカルボニルオキシ−Ｎ−（２−ジメチルアミノフェニル）−２−アセチジンカルボキサミド、
【００１９】
アセチジンメタンアミン、Ｎ，Ｎ−ジメチル−２−アセチジンメタンアミン、Ｎ−フェニル−２−アセチジンメタンアミン、Ｎ−（２−ヒドロキシフェニル）−２−アセチジンメタンアミン、Ｎ−（２−メトキシフェニル）−２−アセチジンメタンアミン、N−（２−アミノフェニル）−２−アセチジンメタンアミン、Ｎ−（２−ジメチルアミノフェニル）−２−アセチジンメタンアミン、１−アセチル−２−アセチジンカルボン酸、１−アセチル−２−アセチジンカルボキサミド、１−アセチル−Ｎ，Ｎ−ジメチル−２−アセチジンメタンアミン、１−アセチル−Ｎ−フェニル−２−アセチジンメタンアミン、１−アセチル−Ｎ−（２−ヒドロキシフェニル）−２−アセチジンメタンアミン、１−アセチル−Ｎ−（２−メトキシフェニル）−２−アセチジンメタンアミン、１−アセチル−N−（２−アミノフェニル）−２−アセチジンメタンアミン、１−アセチル−Ｎ−（２−ジメチルアミノフェニル）−２−アセチジンメタンアミン、１−ｔｅｒｔ−ブトキシカルボニルオキシ−２−アセチジンカルボン酸、１−ｔｅｒｔ−ブトキシカルボニルオキシ−２−アセチジンカルボキサミド、１−ｔｅｒｔ−ブトキシカルボニルオキシ−Ｎ，Ｎ−ジメチル−２−アセチジンメタンアミン、１−ｔｅｒｔ−ブトキシカルボニルオキシ−Ｎ−フェニル−２−アセチジンメタンアミン、１−ｔｅｒｔ−ブトキシカルボニルオキシ−Ｎ−（２−ヒドロキシフェニル）−２−アセチジンメタンアミン、１−ｔｅｒｔ−ブトキシカルボニルオキシ−Ｎ−（２−メトキシフェニル）−２−アセチジンメタンアミン、１−ｔｅｒｔ−ブトキシカルボニルオキシ−N−（２−アミノフェニル）−２−アセチジンメタンアミン、１−ｔｅｒｔ−ブトキシカルボニルオキシ−Ｎ−（２−ジメチルアミノフェニル）−２−アセチジンメタンアミン、
【００２０】
ピロリジンカルボン酸、ピロリジンカルボキサミド、Ｎ，Ｎ−ジメチル−２−ピロリジンカルボキサミド、Ｎ−フェニル−２−ピロリジンカルボキサミド、Ｎ−（２−ヒドロキシフェニル）−２−ピロリジンカルボキサミド、Ｎ−（２−メトキシフェニル）−２−ピロリジンカルボキサミド、N−（２−アミノフェニル）−２−ピロリジンカルボキサミド、Ｎ−（２−ジメチルアミノフェニル）−２−ピロリジンカルボキサミド、１−アセチル−２−ピロリジンカルボン酸、１−アセチル−２−ピロリジンカルボキサミド、１−アセチル−Ｎ，Ｎ−ジメチル−２−ピロリジンカルボキサミド、１−アセチル−Ｎ−フェニル−２−ピロリジンカルボキサミド、１−アセチル−Ｎ−（２−ヒドロキシフェニル）−２−ピロリジンカルボキサミド、１−アセチル−Ｎ−（２−メトキシフェニル）−２−ピロリジンカルボキサミド、１−アセチル−N−（２−アミノフェニル）−２−ピロリジンカルボキサミド、１−アセチル−Ｎ−（２−ジメチルアミノフェニル）−２−ピロリジンカルボキサミド、１−ｔｅｒｔ−ブトキシカルボニルオキシ−２−ピロリジンカルボン酸、１−ｔｅｒｔ−ブトキシカルボニルオキシ−２−ピロリジンアルボキサミド、１−ｔｅｒｔ−ブトキシカルボニルオキシ−Ｎ，Ｎ−ジメチル−２−ピロリジンカルボキサミド、１−ｔｅｒｔ−ブトキシカルボニルオキシ−Ｎ−フェニル−２−ピロリジンカルボキサミド、１−ｔｅｒｔ−ブトキシカルボニルオキシ−Ｎ−（２−ヒドロキシフェニル）−２−ピロリジンカルボキサミド、１−ｔｅｒｔ−ブトキシカルボニルオキシ−Ｎ−（２−メトキシフェニル）−２−ピロリジンカルボキサミド、１−ｔｅｒｔ−ブトキシカルボニルオキシ−N−（２−アミノフェニル）−２−ピロリジンカルボキサミド、１−ｔｅｒｔ−ブトキシカルボニルオキシ−Ｎ−（２−ジメチルアミノフェニル）−２−ピロリジンカルボキサミド、
【００２１】
ピロリジンメタンアミン、Ｎ，Ｎ−ジメチル−２−ピロリジンメタンアミン、Ｎ−フェニル−２−ピロリジンメタンアミン、Ｎ−（２−ヒドロキシフェニル）−２−ピロリジンメタンアミン、Ｎ−（２−メトキシフェニル）−２−ピロリジンメタンアミン、N−（２−アミノフェニル）−２−ピロリジンメタンアミン、Ｎ−（２−ジメチルアミノフェニル）−２−ピロリジンメタンアミン、１−アセチル−２−ピロリジンカルボン酸、１−アセチル−２−ピロリジンカルボキサミド、１−アセチル−Ｎ，Ｎ−ジメチル−２−ピロリジンメタンアミン、１−アセチル−Ｎ−フェニル−２−ピロリジンメタンアミン、１−アセチル−Ｎ−（２−ヒドロキシフェニル）−２−ピロリジンメタンアミン、１−アセチル−Ｎ−（２−メトキシフェニル）−２−ピロリジンメタンアミン、１−アセチル−N−（２−アミノフェニル）−２−ピロリジンメタンアミン、１−アセチル−Ｎ−（２−ジメチルアミノフェニル）−２−ピロリジンメタンアミン、１−ｔｅｒｔ−ブトキシカルボニルオキシ−２−ピロリジンカルボン酸、１−ｔｅｒｔ−ブトキシカルボニルオキシ−２−ピロリジンカルボキサミド、１−ｔｅｒｔ−ブトキシカルボニルオキシ−Ｎ，Ｎ−ジメチル−２−ピロリジンメタンアミン、１−ｔｅｒｔ−ブトキシカルボニルオキシ−Ｎ−フェニル−２−ピロリジンメタンアミン、１−ｔｅｒｔ−ブトキシカルボニルオキシ−Ｎ−（２−ヒドロキシフェニル）−２−ピロリジンメタンアミン、１−ｔｅｒｔ−ブトキシカルボニルオキシ−Ｎ−（２−メトキシフェニル）−２−ピロリジンメタンアミン、１−ｔｅｒｔ−ブトキシカルボニルオキシ−N−（２−アミノフェニル）−２−ピロリジンメタンアミン、１−ｔｅｒｔ−ブトキシカルボニルオキシ−Ｎ−（２−ジメチルアミノフェニル）−２−ピロリジンメタンアミン
【００２２】
ピペリジンカルボン酸、ピペリジンカルボキサミド、Ｎ，Ｎ−ジメチル−２−ピペリジンカルボキサミド、Ｎ−フェニル−２−ピペリジンカルボキサミド、Ｎ−（２−ヒドロキシフェニル）−２−ピペリジンカルボキサミド、Ｎ−（２−メトキシフェニル）−２−ピペリジンカルボキサミド、N−（２−アミノフェニル）−２−ピペリジンカルボキサミド、Ｎ−（２−ジメチルアミノフェニル）−２−ピペリジンカルボキサミド、１−アセチル−２−ピペリジンカルボン酸、１−アセチル−２−ピペリジンカルボキサミド、１−アセチル−Ｎ，Ｎ−ジメチル−２−ピペリジンカルボキサミド、１−アセチル−Ｎ−フェニル−２−ピペリジンカルボキサミド、１−アセチル−Ｎ−（２−ヒドロキシフェニル）−２−ピペリジンカルボキサミド、１−アセチル−Ｎ−（２−メトキシフェニル）−２−ピペリジンカルボキサミド、１−アセチル−N−（２−アミノフェニル）−２−ピペリジンカルボキサミド、１−アセチル−Ｎ−（２−ジメチルアミノフェニル）−２−ピペリジンカルボキサミド、１−ｔｅｒｔ−ブトキシカルボニルオキシ−２−ピペリジンカルボン酸、１−ｔｅｒｔ−ブトキシカルボニルオキシ−２−ピペリジンアルボキサミド、１−ｔｅｒｔ−ブトキシカルボニルオキシ−Ｎ，Ｎ−ジメチル−２−ピペリジンカルボキサミド、１−ｔｅｒｔ−ブトキシカルボニルオキシ−Ｎ−フェニル−２−ピペリジンカルボキサミド、１−ｔｅｒｔ−ブトキシカルボニルオキシ−Ｎ−（２−ヒドロキシフェニル）−２−ピペリジンカルボキサミド、１−ｔｅｒｔ−ブトキシカルボニルオキシ−Ｎ−（２−メトキシフェニル）−２−ピペリジンカルボキサミド、１−ｔｅｒｔ−ブトキシカルボニルオキシ−N−（２−アミノフェニル）−２−ピペリジンカルボキサミド、１−ｔｅｒｔ−ブトキシカルボニルオキシ−Ｎ−（２−ジメチルアミノフェニル）−２−ピペリジンカルボキサミド、
【００２３】
ピペリジンメタンアミン、Ｎ，Ｎ−ジメチル−２−ピペリジンメタンアミン、Ｎ−フェニル−２−ピペリジンメタンアミン、Ｎ−（２−ヒドロキシフェニル）−２−ピペリジンメタンアミン、Ｎ−（２−メトキシフェニル）−２−ピペリジンメタンアミン、N−（２−アミノフェニル）−２−ピペリジンメタンアミン、Ｎ−（２−ジメチルアミノフェニル）−２−ピペリジンメタンアミン、１−アセチル−２−ピペリジンカルボン酸、１−アセチル−２−ピペリジンカルボキサミド、１−アセチル−Ｎ，Ｎ−ジメチル−２−ピペリジンメタンアミン、１−アセチル−Ｎ−フェニル−２−ピペリジンメタンアミン、１−アセチル−Ｎ−（２−ヒドロキシフェニル）−２−ピペリジンメタンアミン、１−アセチル−Ｎ−（２−メトキシフェニル）−２−ピペリジンメタンアミン、１−アセチル−N−（２−アミノフェニル）−２−ピペリジンメタンアミン、１−アセチル−Ｎ−（２−ジメチルアミノフェニル）−２−ピペリジンメタンアミン、１−ｔｅｒｔ−ブトキシカルボニルオキシ−２−ピペリジンカルボン酸、１−ｔｅｒｔ−ブトキシカルボニルオキシ−２−ピペリジンカルボキサミド、１−ｔｅｒｔ−ブトキシカルボニルオキシ−Ｎ，Ｎ−ジメチル−２−ピペリジンメタンアミン、１−ｔｅｒｔ−ブトキシカルボニルオキシ−Ｎ−フェニル−２−ピペリジンメタンアミン、１−ｔｅｒｔ−ブトキシカルボニルオキシ−Ｎ−（２−ヒドロキシフェニル）−２−ピペリジンメタンアミン、１−ｔｅｒｔ−ブトキシカルボニルオキシ−Ｎ−（２−メトキシフェニル）−２−ピペリジンメタンアミン、１−ｔｅｒｔ−ブトキシカルボニルオキシ−N−（２−アミノフェニル）−２−ピペリジンメタンアミン、１−ｔｅｒｔ−ブトキシカルボニルオキシ−Ｎ−（２−ジメチルアミノフェニル）−２−ピペリジンメタンアミン等が例示される。これらの化合物には光学異性体が存在するが、Ｓ体、Ｒ体、ラセミ体のいずれでもよい。
【００２４】
周期表第８−１０族の遷移金属を含む遷移金属化合物における遷移金属としては、例えば、鉄、ルテニウム、オスミウム、コバルト、ロジウム、イリジウム、ニッケル、パラジウム、白金が挙げられ、好ましくは、鉄、コバルト、ニッケル、パラジウムであり、さらに好ましくはニッケル、コバルトであり最も好ましくはニッケルである。
【００２５】
遷移金属化合物はアニオン性の配位子を有していてもよく、かかるアニオン性配位子としては、ハロゲン、アルキル基、アリール基、アラルキル基、アルコキシ基、アリールオキシ基、アラルキルオキシ基、アミノ基、アシルオキシ基、スルホニオキシ基、１，３−ジケトナート基等が挙げられ、具体的には、塩素、臭素、ヨウ素、メチル基、エチル基、フェニル基、２−トリル基、３−トリル基、４−トリル基、ベンジル基、メトキシ基、エトキシ基、エチレンジオキシ基、フェノキシ基、２−メチルフェノキシ基、３−メチルフェノキシ基、４−メチルフェノキシ基、１，２−フェニレンジオキシ基、１，１’−ビナフチル−２，２’−ジオキシ基、ベンジルオキシ基、ジメチルアミノ基、ジエチルアミノ基、アセトキシ基、トリフルオロアセトキシ基、ベンゾイルオキシ基、メタンスルホニルオキシ基、ベンゼンスルホニルオキシ基、２−トルエンスルホニルオキシ基、３−トルエンスルホニルオキシ基、４−トルエンスルホニルオキシ基、アセチルアセトナート基、１，３−ジフェニル−１，３−プロパンジオナート基、３−メチル−２，４−ペンタンジオナート基が例示され、好ましくは、塩素、臭素、アセチルアセトナート基、３−メチル−２，４−ペンタンジオナート基であって、さらに好ましくはアセチルアセトナート基である。
【００２６】
遷移金属化合物はまた、中性配位子を有していてもよい。
【００２７】
かかる中性配位子としては、例えば、エーテル、スルフィド、アミン、ホスフィン、オレフィン、ニトリルなどの中性官能基を有する分子が挙げられ、また、分子内に複数箇所の配位官能基を有していてもよく、具体的には、ジメチルエーテル、ジエチルエーテル、メチル  ｔｅｒｔ−ブチルエーテル、フラン、テトラヒドロフラン、ジメトキシエタン、ジメトキシエタン、ジメチルスルフィド、ジエチルスルフィド、メチル  ｔｅｒｔ−ブチルスルフィド、チオフェン、テトラヒドロチオフェン、エチレンジチオール  ジメチルスルフィド、エチレンジチオール  ジエチルスルフィド、トリメチルアミン、トリエチルアミン、トリフェニルアミン、トリシクロヘキシルアミン、ピリジン、２，２’−ビピリジン、エチレンジアミン、テトラメチルエチレンジアミン、テトラエチルエチレンジアミン、トリフェニルホスフィン、トリシクロヘキシルホスフィン、トリ−ｔｅｒｔ−ブチルホスフィン、ビス（ジフェニルホスフィノ）メタン、ビス（ジフェニルホスフィノ）エタン、ビス（ジフェニルホスフィノ）プロパン、ビス（ジフェニルホスフィノ）ビナフチル、エチレン、プロピレン、ブテン、ブタジエン、オクテン、オクタジエン、シクロヘキセン、シクロヘキサジエン、ノルボルネン、ノルボルナジエン、ベンゾニトリル、アセトニトリル等が挙げられる。
【００２８】
かかる遷移金属化合物の具体例としては、二塩化鉄、三塩化鉄、ジメシチル鉄、鉄（ＩＩ）  アセチルアセトナート、鉄（ＩＩＩ）  アセチルアセトナート、ビス（トリフルオロアセトキシ）鉄、トリス（トリフルオロアセトキシ）鉄
【００２９】
二塩化ルテニウム、三塩化ルテニウム、テトラキス（トリフェニルホスフィン）ルテニウム  ジヒドリド、ルテニウム（ＩＩＩ）  アセチルアセトナート
【００３０】
二塩化コバルト、ジメシチルコバルト、トリメシチルコバルト、コバルト（ＩＩ）  アセチルアセトナート、コバルト（ＩＩＩ）  アセチルアセトナート、ビス（トリフルオロアセトキシ）コバルト、トリス（トリフルオロアセトキシ）コバルト
ビス（トリス[トリメチルシリル]メチル）コバルト、トリス（トリフェニルホスフィン）コバルト  メチル
【００３１】
ニッケル（ＩＩ）  アセチルアセトナート、アリルニッケルクロライド、ビス（トリフェニルホスフィン）フェニルニッケルクロライド、ビス（トリメチルシリルメチル）ニッケル  ジピリジン、ジメチルニッケル  テトラメチルエチレンジアミン、ジブロモニッケル  ジメトキシエタン、ビス（トリフルオロアセトキシ）ニッケル
【００３２】
パラジウム（ＩＩ）  アセチルアセトナート、（シクロオクタジエン）メチルパラジウム  クロライド、（シクロオクテン）メチルパラジウム  クロライド、（シクロオクタジエン）メチルパラジウム  トリフラート、アリルパラジウム  クロライド、ジメチルパラジウム  テトラメチルエチレンジアミン
【００３３】
ビス（エチレンジアミン）白金（ＩＩ）クロライド、シクロオクタジエン白金（ＩＩ）ブロマイド、シクロオクタジエン白金（ＩＩ）クロマイド、ビス（ベンゾニトリル）白金（ＩＩ）クロライド、ビス（ピリジン）白金（ＩＩ）クロライド、ビス（トリフェニルホスフィン）白金（ＩＩ）クロライド等が例示され、好ましくはニッケル（ＩＩ）又はコバルト（ＩＩＩ）化合物、さらに好ましくはニッケル（ＩＩ）  アセチルアセトナート又はコバルト（ＩＩＩ）  アセチルアセトナートである。
【００３４】
本発明で用いられる重合触媒成分は式（１）で示されるアザシクロアルカン化合物と第８〜１０族の遷移金属を含む遷移金属化合物とを組合わせてなるものであるが、通常は、両者を混合することにより調製される。
【００３５】
式（１）で示されるアザシクロアルカン化合物と遷移金属化合物とのモル比は特に限定されないが、１：０．１から１：１０の範囲が好ましく、さらに好ましくは１：０．３から１：３の範囲である。
【００３６】
重合触媒成分の調製は、通常、溶媒中で行われる。かかる溶媒としては、例えばベンゼン、トルエンなどの芳香族炭化水素系溶媒、ヘキサン、ヘプタンなどの脂肪族炭化水素系溶媒、ジエチルエーテル、テトラヒドロフラン、１，４−ジオキサンなどのエーテル系溶媒、ヘキサメチルホスホリックアミド、ジメチルホルムアミドなどのアミド系溶媒、アセトニトリル、プロピオニトリル、アセトン、ジエチルケトン、メチルイソブチルケトン、シクロヘキサノンなどの極性溶媒、ジクロロメタン、ジクロロエタン、クロロベンゼン、ジクロロベンゼンなどのハロゲン系溶媒といった非プロトン性溶媒などが挙げられる。かかる溶媒はそれぞれ単独もしくは２種以上を混合して用いられ、溶媒の使用量は特に限定されない。
【００３７】
得られた反応混合物を、濃縮して固形物を析出させ、場合によっては再結晶精製するなどの手法により、重合触媒成分を取り出すことができるが、取り出すことなく重合に用いることもできる。
【００３８】
かくして調製される重合触媒成分は、活性化共触媒と反応させることにより、重合に用いることができ、活性化共触媒としては、亜鉛化合物、アルミ化合物、ホウ素化合物など通常用いられる化合物が挙げられる。
【００３９】
好ましい活性化共触媒としては、アルミニウム化合物、遷移金属と対になってイオン対を形成する非アルミニウム化合物を挙げることができ、単独あるいは組み合わせた化合物と重合触媒成分とを反応させることにより、重合に用いることができる。
【００４０】
重合触媒成分、アルミニウム化合物、遷移金属と対になってイオン対を形成する非アルミニウム化合物を、重合時に任意の順序で仕込み、使用することができるが、任意の化合物の組合せを予め接触させて得られた反応物を用いることもできる。
【００４１】
本発明において用いられるアルミニウム化合物としては、公知の有機アルミニウム化合物、例えば、次式（Ａ１）、（Ａ２）、（Ａ３）で示される化合物、及びアルミネート化合物が挙げられ、単独、あるいは二種以上を組み合わせて使用することができる。
（Ａ１）：  式  Ｅ1 a Ａｌ（Ｚ）3-a で示される有機アルミニウム化合物、
（Ａ２）：  式  ｛−Ａｌ（Ｅ2 ）−Ｏ−｝b で示される構造を有する環状のアルミノキサン、
（Ａ３）：  式  Ｅ3 ｛−Ａｌ（Ｅ3 ）−Ｏ−｝c Ａｌ（Ｅ3） 2 で示される構造を有する線状のアルミノキサン
（式中、Ｅ1 〜Ｅ3 は同一又は相異なり、炭素原子数１〜８の炭化水素基であり、Ｚは同一又は相異なり、水素原子又はハロゲン原子を表し、ａは１、２又は３で、ｂは２以上の整数を、ｃは１以上の整数を表す。）
【００４２】
式  Ｅ1 a Ａｌ（Ｚ）3-a で示される有機アルミニウム化合物（Ａ１）の具体例としては、トリメチルアルミニウム、トリエチルアルミニウム、トリプロピルアルミニウム、トリイソブチルアルミニウム、トリヘキシルアルミニウム等のトリアルキルアルミニウム；ジメチルアルミニウムクロライド、ジエチルアルミニウムクロライド、ジプロピルアルミニウムクロライド、ジイソブチルアルミニウムクロライド、ジヘキシルアルミニウムクロライド等のジアルキルアルミニウムクロライド；メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド；ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。好ましくは、トリアルキルアルミニウムであり、より好ましくは、トリエチルアルミニウム、トリイソブチルアルミニウムが挙げられる。
【００４３】
式  ｛−Ａｌ（Ｅ2 ）−Ｏ−｝b で示される構造を有する環状のアルミノキサン（Ａ２）又は、式  Ｅ3 ｛−Ａｌ（Ｅ3 ）−Ｏ−｝c Ａｌ（Ｅ3） 2 で示される構造を有する線状のアルミノキサン（Ａ３）における、Ｅ2 、Ｅ3 の具体例としては、メチル基、エチル基、ノルマルプロピル基、イソプロピル基、ノルマルブチル基、イソブチル基、ノルマルペンチル基、ネオペンチル基等のアルキル基を例示することができる。ｂは２以上の整数であり、ｃは１以上の整数である。好ましくは、Ｅ2又はＥ3 はメチル基、イソブチル基であり、ｂは２〜４０、ｃは１〜４０である。これらの具体例としてはメチルアルミノキサン（ＭＡＯ）、修飾メチルアルミノキサン（ＭＭＡＯ）、ブチルアルミノキサン（ＢＡＯ）などが挙げられる。
【００４４】
上記のアルミノキサンは市販品又は各種の方法による調製で入手することができる。その方法については特に制限はなく、公知の方法に準じて造ればよい。例えば、トリアルキルアルミニウム（例えば、トリメチルアルミニウムなど）を適当な有機溶剤（ベンゼン、脂肪族炭化水素など）に溶かした溶液を水と接触させて造る。また、トリアルキルアルミニウム（例えば、トリメチルアルミニウムなど）を結晶水を含んでいる金属塩（例えば、硫酸銅水和物など）に接触させて造る方法が例示できる。
【００４５】
本発明で用いることのできるアルミネート化合物としては、例えば、トリフェニルカルベニウム  テトラキス（ペンタフルオロフェニル）アルミネート、トリフェニルカルベニウム  トリス（２，２’，２’’−ノナフルオロビフェニル）フルオロアルミネート、トリフェニルカルベニウム  テトラキス（ペンタフルオロフェノキシ）アルミネート等が挙げられる。
【００４６】
遷移金属と対になってイオン対を形成する非アルミニウム化合物としては、嵩高く、及び／又は電気吸引性の置換基を有し、遷移金属と対になってアニオン性を帯びる原子を有する化合物が挙げられ、かかる原子としてはホウ素原子を挙げることができ、例えば次式（B１）、（B２）、（B３）で示される化合物を挙げることができ、単独、あるいは二種以上を組み合わせて使用することができる。
（Ｂ１）式ＢＱ1 Ｑ2 Ｑ3 で表されるホウ素化合物、
（Ｂ２）式Ｚ+ （ＢＱ1 Ｑ2 Ｑ3 Ｑ4 ）- で表されるホウ素化合物、
（Ｂ３）式（Ｌ−Ｈ）+ （ＢＱ1 Ｑ2 Ｑ3 Ｑ4 ）- で表されるホウ素化合物
【００４７】
式  ＢＱ1 Ｑ2 Ｑ3 で表されるホウ素化合物（Ｂ１）において、Ｂは３価の原子価状態のホウ素原子であり、Ｑ1 〜Ｑ3 はハロゲン原子、炭素数１〜２０個の炭化水素基、炭素数１〜２０個のハロゲン化炭化水素基、炭素数１〜２０個の炭化水素で置換されたシリル基、炭素数１〜２０個のアルコキシ基又は炭素数１〜２０個の炭化水素で２置換されたアミノ基であり、それらは同じであっても異なっていてもよい。好ましいＱ1 〜Ｑ3 はハロゲン原子、炭素数１〜２０個の炭化水素基、炭素数１〜２０個のハロゲン化炭化水素基が挙げられる。
【００４８】
（Ｂ１）の具体例としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、好ましくは、トリス（ペンタフルオロフェニル）ボランが挙げられる。
【００４９】
式Ｚ+ （ＢＱ1 Ｑ2 Ｑ3 Ｑ4 ）- で表されるホウ素化合物（Ｂ２）において、Ｚ+ は無機又は有機のカチオンであり、Ｂは３価の原子価状態のホウ素原子であり、Ｑ1 〜Ｑ4 は上記の（Ｂ１）におけるＱ1 〜Ｑ3 と同様のものが挙げられる。
【００５０】
式  Ｚ+ （ＢＱ1 Ｑ2 Ｑ3 Ｑ4 ）- で表される化合物の具体例としては、無機のカチオンであるＺ+ には、フェロセニウムカチオン、アルキル置換フェロセニウムカチオン、銀陽イオンなどが、有機のカチオンであるＺ+ には、トリフェニルメチルカチオンなどが挙げられる。（ＢＱ1 Ｑ2 Ｑ3 Ｑ4 ）- には、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，２，４−トリフルオロフェニル）ボレート、フェニルビス（ペンタフルオロフェニル）ボレ−ト、テトラキス（３，５−ビストリフルオロメチルフェニル）ボレートなどが挙げられる。
【００５１】
これらの具体的な組み合わせとしては、フェロセニウムテトラキス（ペンタフルオロフェニル）ボレート、１，１'−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを挙げることができるが、好ましくは、トリフェニルメチルテトラキス（ペンタフルオロフェニル）ボレートが挙げられる。
【００５２】
また、式（Ｌ−Ｈ）+ （ＢＱ1 Ｑ2 Ｑ3 Ｑ4 ）- で表されるホウ素化合物（Ｂ３）においては、Ｌは中性ルイス塩基であり、（Ｌ−Ｈ）+ はブレンステッド酸であり、Ｂは３価の原子価状態のホウ素原子であり、Ｑ1 〜Ｑ4 は上記の（Ｂ１）におけるＱ1 〜Ｑ3 と同様のものが挙げられる。
【００５３】
式（Ｌ−Ｈ）+ （ＢＱ1 Ｑ2 Ｑ3 Ｑ4 ）- で表される化合物の具体例としては、ブレンステッド酸である（Ｌ−Ｈ）+ には、トリアルキル置換アンモニウム、Ｎ，Ｎ−ジアルキルアニリニウム、ジアルキルアンモニウム、トリアリールホスホニウムなどが挙げられ、（ＢＱ1 Ｑ2 Ｑ3 Ｑ4 ）- には、前記と同様のものが挙げられる。
【００５４】
これらの具体的な組み合わせとしては、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレートなどを挙げることができるが、好ましくは、トリ（ノルマルブチル）アンモニウムテトラキス（ペンタフルオロフェニル）ボレート、Ｎ，Ｎ−ジメチルアニリニウムテトラキス（ペンタフルオロフェニル）ボレート等が挙げられる。
【００５５】
本発明において用いられるホウ素化合物には、架橋基を介して分子内に２原子以上のホウ素原子を含むホウ素化合物も同様に含まれる。架橋基としては置換されていてもよいフェニレン基やイミダゾールなどの複素環を挙げることができ、具体例としては、ビス（トリフェニルカルベニウム）  [２，３，５，６−テトラフルオロフェニレン−１，４−ビス[トリス（ペンタフルオロフェニル）ボレート]]、リチウム  イミダゾール−ビス（トリス（ペンタフルオロフェニル）ボラン）付加体、トリエチルアンモニウム  イミダゾール−ビス（トリス（ペンタフルオロフェニル）ボラン）付加体などが挙げられる。
【００５６】
各触媒成分の使用量は、化合物（Ａ）[前記（Ａ１）−（Ａ３）を総称して（Ａ）とする]／前記重合触媒成分中の遷移金属とのモル比が０．１〜１００００で、好ましくは５〜２０００、化合物（Ｂ）／重合触媒成分中の遷移金属のモル比が０．０１〜１００で、好ましくは０．５〜１０の範囲にあるように、各成分を用いることが望ましい。
各触媒成分を溶液状態で使う場合の濃度については、重合触媒成分中の遷移金属が、０．０００１〜５ミリモル／リットルで、好ましくは、０．００１〜１ミリモル／リットル、化合物（Ａ）が、Ａｌ原子換算で、０．０１〜５００ミリモル／リットルで、好ましくは、０．１〜１００ミリモル／リットル、化合物（Ｂ）は、０．０００１〜５ミリモル／リットルで、好ましくは、０．００１〜１ミリモル／リットルの範囲にあるように、各成分を用いることが望ましい。
【００５７】
本発明において、重合に使用するモノマーは、炭素原子数２〜２０個からなるオレフィン、ジオレフィン等のいずれをも用いることができ、同時に２種類以上のモノマーを用いることもできる。かかるモノマーを以下に例示するが、本発明は下記化合物に限定されるものではない。かかるオレフィンの具体例としては、エチレン、プロピレン、ブテン−１、ペンテン−１、ヘキセン−１、ヘプテン−１、オクテン−１、ノネン−１、デセン−１、５−メチル−２−ペンテン−１、ビニルシクロヘキセン等が例示される。ジオレフィン化合物としては、炭化水素化合物の共役ジエン、非共役ジエンが挙げられ、かかる化合物の具体例としては、非共役ジエン化合物の具体例として、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン等が例示され、共役ジエン化合物の具体例としては、１，３−ブタジエン、イソプレン、１，３−ヘキサジエン、１，３−オクタジエン、１，３−シクロオクタジエン、１，３−シクロヘキサジエン等を例示することができる。
共重合体を構成するモノマーの具体例としては、エチレンとプロピレン、エチレンとブテン−１、エチレンとヘキセン−１、プロピレンとブテン−１等、及びそれらにさらに５−エチリデン−２−ノルボルネンを使用する組み合わせ等が例示されるが、本発明は、上記化合物に限定されるものではない。
【００５８】
本発明では、モノマーとして芳香族ビニル化合物も用いることができる。芳香族ビニル化合物の具体例としては、スチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレン、ｏ−クロロスチレン、ｐ−クロロスチレン、α−メチルスチレン、ジビニルベンゼン等が挙げられる。
【００５９】
重合方法も、特に限定されるものではないが、例えば、ブタン、ペンタン、ヘキサン、ヘプタン、オクタン等の脂肪族炭化水素、ベンゼン、トルエン等の芳香族炭化水素、又はメチレンジクロライド等のハロゲン化炭化水素を溶媒として用いる溶媒重合、又はスラリー重合、ガス状のモノマー中での気相重合等が可能であり、また、連続重合、回分式重合のどちらでも可能である。
【００６０】
重合温度は、−５０℃〜２００℃の範囲をとり得るが、特に、−２０℃〜１００℃程度の範囲が好ましく、重合圧力は、常圧〜６ＭＰａ（６０ｋｇ／ｃｍ２  Ｇ）が好ましい。重合時間は、一般的に、目的とするポリマーの種類、反応装置により適宜選定されるが、１分間〜２０時間の範囲をとることができる。また、本発明は共重合体の分子量を調節するために水素等の連鎖移動剤を添加することもできる。
【実施例】
【００６１】
以下、実施例を挙げて、本発明をさらに詳しく説明するが、本発明はこれら実施例に限定されるものではない。また、実施例におけるポリマーの性質は、下記の方法により測定した。
【００６２】
[分子量及び分子量分布]
ＲａｐｉｄＧＰＣ（Ｓｙｍｙｘ社製）を用いて以下の条件により測定した。
送液装置  ：（ＬＣポンプ）Ｇｉｌｓｏｎ社製  
Ｍｏｄｅｌ３０５(ポンプヘッド２５.ＳＣ)  
カラム    ：ＰｏｌｙｍｅｒＬａｂｏｒａｔｏｒｉｅｓ (ＰＬ)社製  
ＰＬｇｅｌ  Ｍｉｘｅｄ−Ｂ  １０μｍ
7.5mmφ×300mm
移動相    ：o-ジクロロベンゼン
溶解溶媒  ：1,2,4-トリクロロベンゼン
流量      ：２ｍｌ／分
カラム温度：１６０℃
検量線    ：ＰＬ社標準品  ポリスチレン(ＰＳ)  ８試料
（標準ＰＳ分子量）5,000、10,050、28,500、65,500
185,400、483,000、1,013,000、3,390,000
【００６３】
［実施例１］
［配位子１を用いた重合］
2005298628.tif 000004
配位子１：（１−ｔｅｒｔ−ブトキシカルボニルアセチジンカルボン酸）の０．０２Mトルエン溶液、トリス（アセチルアセトナート）コバルト（ＩＩＩ）０．０２Mトルエン溶液を０．３ｍｌずつバイアル瓶にサンプリングし、室温で２分間混合させた。
オートクレーブに窒素下で、トルエン５．０ｍＬを仕込み、４０℃で安定させた後、エチレンを０．６０ＭＰａまで加圧し安定させた。ここに、トリイソブチルアルミニウム（４０μｍｏｌ）、トリスペンタフルオロフェニルボラン（９μｍｏｌ）及び上記に記載の重合触媒成分溶液（コバルト濃度０．０１Ｍ、３μｍｏｌ）を加え、２分間重合した。重合の結果、分子量（Ｍｗ）＝８００、分子量分布（Ｍｗ／Ｍｎ）=１．８のポリマーをコバルト１ｍｏｌ当たり、1時間当たり、４．１×１０５ｇ製造した。
【００６４】
［実施例２］
［配位子２を用いた重合］
2005298628.tif 000005
配位子２：（N−（２−ヒドロキシフェニル）アセチジンカルボキサミド）の０．０２Mトルエン溶液、ビス（アセチルアセトナート）ニッケル（ＩＩ）０．０２Mトルエン溶液を０．３ｍｌずつバイアル瓶にサンプリングし、室温で２分間混合させた。
オートクレーブに窒素下で、トルエン５．０ｍＬを仕込み、４０℃で安定させた後、エチレンを０．６０ＭＰａまで加圧し安定させた。ここに、MMAO（０．２５Ｍ、１００μｍｏｌ）、上記に記載の重合触媒成分溶液（ニッケル濃度０．０１Ｍ、３μｍｏｌ）を加え、１分間重合した。重合の結果、分子量（Ｍｗ）＝３１，８００、分子量分布（Ｍｗ／Ｍｎ）=１８．３のポリマーをニッケル１ｍｏｌ当たり、1時間当たり、７．２×１０６ｇ製造した。
【００６５】
［実施例３］
配位子２：（N−（２−ヒドロキシフェニル）アセチジンカルボキサミド）の０．０２Mトルエン溶液、ビス（アセチルアセトナート）ニッケル（ＩＩ）０．０２Mトルエン溶液を０．３ｍｌずつバイアル瓶にサンプリングし、室温で２分間混合させた。
オートクレーブに窒素下で、トルエン５．０ｍＬを仕込み、４０℃で安定させた後、エチレンを０．６０ＭＰａまで加圧し安定させた。ここに、トリイソブチルアルミニウム（４０μｍｏｌ）、トリスペンタフルオロフェニルボラン（９μｍｏｌ）及び上記に記載の重合触媒成分溶液（ニッケル濃度０．０１Ｍ、３μｍｏｌ）を加え、９０分間重合した。重合の結果、分子量（Ｍｗ）＝２，０００、分子量分布（Ｍｗ／Ｍｎ）=２．５のポリマーをニッケル１ｍｏｌ当たり、1時間当たり、７．９×１０３ｇ製造した。
【００６６】
［実施例４］
配位子２（N−（２−ヒドロキシフェニル）アセチジンカルボキサミド）の０．０２Mトルエン溶液、トリス（アセチルアセトナート）コバルト（ＩＩＩ）０．０２Mトルエン溶液を０．３ｍｌずつバイアル瓶にサンプリングし、室温で２分間混合させた。
オートクレーブに窒素下で、トルエン５．０ｍＬを仕込み、４０℃で安定させた後、エチレンを０．６０ＭＰａまで加圧し安定させた。ここに、トリイソブチルアルミニウム（４０μｍｏｌ）、トリスペンタフルオロフェニルボラン（９μｍｏｌ）及び上記に記載の重合触媒成分溶液（コバルト濃度０．０１Ｍ、３μｍｏｌ）を加え、１．５分間重合した。重合の結果、分子量（Ｍｗ）＝８００、分子量分布（Ｍｗ／Ｍｎ）=１．８のポリマーをコバルト１ｍｏｌ当たり、1時間当たり、８．３×１０５ｇ製造した。